(57)【要約】【課題】映像投影窓を透過して見える背景の像の視認性を低下させることなく、視認性の高い映像を投影することのできる映像投影窓を提供する。【解決手段】可視光における透過率が５％以上、９０％以下であり、前方ヘイズが４以上、４０以下であり、後方ヘイズが０以上、６０以下である映像投影構造体であって、前記映像投影構造体の表面に対し４５°の角度より光を入射させた場合における後方散乱光の強度は前方散乱光の強度よりも低いことを特徴とする映像投影構造体を提供することにより上記課題を解決する。
2015186630.tif 000002
【特許請求の範囲】
【請求項１】
可視光における透過率が５％以上、９０％以下であり、前方ヘイズが４以上、４０以下であり、後方ヘイズが０以上、６０以下である映像投影構造体であって、
前記映像投影構造体の表面に対し４５°の角度より光を入射させた場合における後方散乱光の強度は前方散乱光の強度よりも低いことを特徴とする映像投影構造体。
【請求項２】
反射率と、後方ヘイズと、前記映像投影構造体の表面に対し４５°の角度より光を入射させた場合における、前方かつ映像投影構造体の法線方向に散乱する光の強度に対する、後方かつ映像投影構造体の法線方向に散乱する光の強度の比と、の積が、５００以下である、請求項１に記載の映像投影構造体。
【請求項３】
透過率の常用対数と、前方ヘイズと、前記映像投影構造体の表面に対し４５°の角度より光を入射させた場合における、前方かつ映像投影構造体の法線方向に散乱する光の強度に対する、後方かつ映像投影構造体の法線方向に散乱する光の強度の比と、の積が、１０以上である、請求項１または２に記載の映像投影構造体。
【請求項４】
光損失を１００−透過率（％）−反射率（％）とした場合、透過率の自乗と、光損失と、前記映像投影構造体の表面に対し４５°の角度より光を入射させた場合における、前方かつ映像投影構造体の法線方向に散乱する光の強度に対する、後方かつ映像投影構造体の法線方向に散乱する光の強度の比と、の積が、１００,０００以上である、請求項１から３のいずれか一項に記載の映像投影構造体。
【請求項５】
透明層と、
前記透明層の内部に線状に形成された複数の光散乱部と、
を有する映像投影構造体であって、
前記複数の光散乱部は、所定の間隔により配置されている、請求項１から４のいずれか一項に記載の映像投影構造体。
【請求項６】
前記光散乱部には、光散乱材料が含まれており、
前記光散乱材料は微粒子である、請求項５に記載の映像投影構造体。
【請求項７】
自動車用である、請求項１から６のいずれか一項に記載の映像投影構造体。
【請求項８】
請求項１から６のいずれか一項に記載の映像投影構造体に、投影機からの映像を投影し、前記映像投影構造体において透過された映像を視認することを特徴とする映像投影方法。
【請求項９】
前記映像投影構造体に対して、前記透過された映像を視認する側が、前記投影機がある側より明るい、請求項８に記載の映像投影方法。
【請求項１０】
請求項１から６のいずれか一項に記載の映像投影構造体からなる映像投影窓。
【発明の詳細な説明】
【技術分野】
【０００１】
本発明は、映像投影構造体、映像投影方法及び映像投影窓に関する。
【背景技術】
【０００２】
通常、映写機から投射された映像光を視認可能に表示するスクリーンは、映写機から投射された映像光を表示することを目的としており、観察者からみてスクリーンの反対側（背面側）を観察することができない。例えば従来の透過型のスクリーンでは背面側から投射された映像光を観察者側（正面側）に透過することにより映像を表示するため背面側からの光を透過させることは可能である。しかしながら、このような透過型のスクリーンにおいては、例えば、表面に凹凸が設けられているため、光を透過させることは可能であるが、背面側の様子を観察することはできない場合がある。【０００３】
即ち、透過型スクリーンで実用化されているものの多くは、高輝度で高コントラスト化するために偏光フィルム、フレネルレンズシート、レンチキュラーレンズシート等が使われている。しかしながら、このような従来の透過型スクリーンは、偏光フィルムやレンズシートを使用しているため高価であるとともに、観察者からみてスクリーンの反対側を見ることは殆ど不可能であった。【０００４】
そこで、背面を観察可能な透過型スクリーンが、特許文献１に開示されている。
【先行技術文献】
【特許文献】
【０００５】
【特許文献１】特開２０１４−１３３６９号公報
【発明の概要】
【発明が解決しようとする課題】
【０００６】
しかし、上記特許文献１記載されているものでは、窓等を透過して見える背景や物の像が多重に見えるため、窓等を透過して見える背景の視認性が低くなってしまう。【０００７】
窓等に投影装置より画像が投影されている場合には、透過した投影されている映像を見ることができ、投影装置より映像が投影されていない場合には、窓等を透過した背景の様子を見ることのできるものが求められている。【０００８】
本発明は、映像投影窓を透過して見える背景の像の視認性を低下させることなく、投影された映像の視認性の高い映像投影構造体を提供することを課題とする。
【課題を解決するための手段】
【０００９】
本発明の映像投影構造体は、可視光における透過率が５％以上、９０％以下であり、前方ヘイズが４以上、４０以下であり、後方ヘイズが０以上、６０以下である映像投影構造体であって、前記映像投影構造体の表面に対し４５°の角度より光を入射させた場合における後方散乱光の強度は前方散乱光の強度よりも低いことを特徴とする。
【発明の効果】
【００１０】
本発明における映像投影構造体によれば、映像投影構造体を透過して見える背景の像の視認性が高く、投影された映像を高い視認性で見ることができる。
【図面の簡単な説明】
【００１１】
【図１】本実施の形態における映像投影窓の構造図（１）
【図２】本実施の形態における映像投影窓の構造図（２）
【図３】本実施の形態における映像投影窓の説明図
【図４】本実施の形態における映像投影窓の構造図（３）
【図５】本実施の形態における映像投影窓の製造方法の工程図（１）
【図６】本実施の形態における映像投影窓の製造方法の工程図（２）
【図７】４５°入射の後方散乱光と４５°入射の前方散乱光の測定方法の説明図
【発明を実施するための形態】
【００１２】
発明を実施するための形態について、以下に説明する。なお、同じ部材等については、同一の符号を付して説明を省略する。透過率、ヘイズ、後方散乱光および前方散乱光はＤ６５光源を用いて室温で測定したときの値である。
【００１３】
本発明における映像投影体は、可視光における透過率が５％以上、９０％以下であり、前方ヘイズが４以上、４０以下であり、後方ヘイズが０以上、６０以下である映像投影構造体であって、前記映像投影構造体の表面に対し４５°の角度より光を入射させた場合における後方散乱光の強度は前方散乱光の強度よりも低い。前方ヘイズとは、透過光のうち、入射光から２．５°以上それた透過光を百分率で表したものである。後方ヘイズとは、反射光のうち、正反射光から２．５°以上それた反射光を百分率で表したものである。
【００１４】
可視光における透過率は、２０％以上であってよく、４０％以上であってよい。この範囲であると、外の景色の視認性がよい。また、スクリーンとしてのゲインを適切に保つために、可視光における透過率は８０％以下であってよい。スクリーンとして機能させるためには、スクリーンゲインが高い方が良いため、反射率は１５％以下であってよく、１０％以下であってよい。また、１％以上であってよく、５％以上であってよい。ここで、反射率とは、全光線反射率を意味する。
【００１５】
前方ヘイズは、５以上であってよく、８以上であってよい。２０以下であってよい。
【００１６】
後方ヘイズは、５以上であってよい。また、後方ヘイズは、透明性という観点からは、４０以下であってよく、２０以下であってよい。
【００１７】
映像投影構造体の表面に対し４５°の角度より光を入射させた場合における、後方かつ前記映像投影構造体の法線方向に散乱する光の強度は、前方かつ映像投影窓の法線方向に散乱する光の強度よりも小さい。
【００１８】
また、背景を視認することに対する透明性においては、反射率（ｒ）と、後方ヘイズ（Ｈｂ）と、前記映像投影構造体の表面に対し４５°の角度より光を入射させた場合における、前方かつ映像投影構造体の法線方向に散乱する光の強度（Ｉｆ）に対する、後方かつ映像投影構造体の法線方向に散乱する光の強度（Ｉｂ）の比（Ｉｂ／Ｉｆ）と、の積（ｒ×Ｈｂ×Ｉｂ／Ｉｆ）が、５００以下であるとよく、２５０以下であると好ましく、１００以下であるとより好ましい。下限値は０が好ましい。（ｒ×Ｈｂ×Ｉｂ／Ｉｆ）が前記範囲であると、映像投影構造体の透明性が良好となる。
【００１９】
また、映像の視認性においては、透過率の常用対数（ｌｏｇＴ）と、前方ヘイズ（Ｈｆ）と、前記映像投影構造体の表面に対し４５°の角度より光を入射させた場合における、前方かつ映像投影構造体の法線方向に散乱する光の強度（Ｉｆ）に対する、後方かつ映像投影構造体の法線方向に散乱する光の強度（Ｉｂ）の比（Ｉｂ／Ｉｆ）と、の積（ｌｏｇＴ×Ｈｆ×Ｉｂ／Ｉｆ）が１０以上であることが好ましい。（ｌｏｇＴ×Ｈｆ×Ｉｂ／Ｉｆ）が前記範囲であると、明るい空間での映像の視認性が良好となる。
【００２０】
また、映像の視認性や背景の視認性のバランスにおいては、光損失を１００−透過率（％）−反射率（％）とした場合、透過率の自乗（Ｔ２）と、光損失（ｌｏｓｓ）と、前記映像投影構造体の表面に対し４５°の角度より光を入射させた場合における、前方かつ映像投影構造体の法線方向に散乱する光の強度（Ｉｆ）に対する、後方かつ映像投影構造体の法線方向に散乱する光の強度（Ｉｂ）の比（Ｉｂ／Ｉｆ）と、の積（Ｔ２×ｌｏｓｓ×Ｉｂ／Ｉｆ）が１００,０００以上であることが好ましい。ゲインと透過率のバランスがよいからである。２００,０００以上だとさらにコントラストが向上する効果が強くなる。
【００２１】
また、背景の視認性においては、背景コントラストが大きいと背景の視認性が良好となる。背景コントラストとは、白色の背景とした時の映像投影構造体を透過する透過光の輝度（Ｌｍａｘ）と、黒色を背景とした時の映像投影構造体を透過する透過光の輝度（Ｌｍｉｎ）との比（Ｌｍａｘ／Ｌｍｉｎ）を指す。Ｌｍａｘ／Ｌｍｉｎは、１．９以上が好ましく、３．７以上がより好ましく、７．５以上が更に好ましい。
【００２２】
本実施の形態における映像投影構造体である映像投影窓の厚みは、２〜３０ｍｍが好ましく、４〜１５ｍｍがより好ましい。
【００２３】
本実施の形態における映像投影構造体の１形態である映像投影窓について、図１に基づき説明する。本実施の形態における映像投影窓１００は、透明層３０の内部に、透明層３０の主面に対して略平行に、一次元方向に延びるストライプ状の複数の光散乱部２０が形成されている。なお、光散乱部２０の光散乱部２０の延伸方向に垂直な断面は、三角形、台形、釣鐘等の形状であることが好ましい。このようにストライプ状に、一次元方向に延びる光散乱部２０が複数形成されている構造をルーバー構造と記載する場合がある。従って、本実施の形態においては、光散乱部２０は、透明層３０の内部に、線状に複数形成されており、この複数の光散乱部２０は、所定の間隔により配置されている。光散乱部２０の間隔は、隣り合った光散乱部２０の間に形成される透明層３０の形が、透明層３０の厚み方向に対して縦長となるような間隔で配置されることが好ましい。すなわち、隣り合った光散乱部２０のピッチが、透明層３０の厚みよりも小さいことが好ましい。
【００２４】
本実施の形態においては、透明層３０は、可視光における透過率が５０〜１００％であることが好ましい。透明層３０は、透明樹脂層であることが好ましい。透明層３０の透過率がこの範囲であると、映像投影構造体の可視光における透過率が、５％以上、９０％以下としやすい。透明樹脂としては、アクリル樹脂、エポキシ樹脂、ウレタンアクリレート樹脂等の光硬化樹脂、熱硬化樹脂、熱可塑性樹脂が好ましい。窓としての機能が損なわれないよう、透明感を維持するため、透明樹脂のイエローインデックスが１０以下であると好ましく、５以下がより好ましい。
【００２５】
透明層３０の厚みは１０〜２００μｍであることが好ましい。後に記載する光散乱部２０が図１で示すようなルーバー構造の場合、透明層３０の厚みが、１０μｍ以下とすると、ピッチも１０μｍ以下となり、ルーバーの構造の効果が見られにくくなる。また、厚み制御のしやすさの点で２００μｍ以上となると、ロールツーロールでの作成が困難となる。透明層３０の厚みがこの範囲であると、４５°の角度より光を入射させた場合における後方散乱光の強度を前方散乱光の強度よりも低く制御しやすい。
【００２６】
光散乱部２０は、透明樹脂に光散乱材料を含んだもの、または、透明樹脂に光散乱材料及び光吸収材料を含んだものにより形成されている。光散乱部２０に用いられる透明樹脂は、アクリル樹脂、エポキシ樹脂等の光硬化樹脂、熱硬化樹脂、熱可塑性樹脂等を用いることができる。光散乱部２０に用いられる透明樹脂は、透明層３０に用いられる透明樹脂と同一でも異なっていてもよい。
【００２７】
光散乱部２０と透明層３０との体積比は、光散乱部２０：透明層３０＝１：１〜１：１０が好ましい。この範囲であると、映像投影構造体の可視光における透過率が５％以上、９０％以下としやすい。
【００２８】
光散乱材料としては、酸化チタン（屈折率：２．５〜２．７）、酸化ジルコニウム（屈折率：２．４）、酸化アルミニウム（屈折率：１．７６）等の高屈折率材料の微粒子；、ポーラスシリカ（屈折率：１．２５以下）、中空シリカ（屈折率：１．２５以下）等の低屈折率材料の微粒子；、上記透明樹脂に相溶性の低い屈折率が異なる樹脂材料；、結晶化した１μｍ以下の樹脂材料等を用いることができる。このような光散乱材料を用いると、映像投影構造体の前方ヘイズが４以上、４０以下、後方ヘイズが０以上、６０以下としやすい。
【００２９】
光散乱部２０に含まれる光散乱材料の濃度は、０．０１ｖｏｌ％以上、５ｖｏｌ％以下であることが好ましく、０．０５ｖｏｌ％以上、１ｖｏｌ％以下であることがより好ましい。光散乱材料の濃度を前記範囲とすると、後方散乱光の強度と前方散乱光の強度を調整することができる。
【００３０】
光散乱材料が微粒子である場合、微粒子のサイズは、その分布の中心値が散乱する光の波長と同程度かやや小さいと、前方に散乱される確率が大きくなり、入射した光を屈折させずに散乱させる機能が強くなる。その結果、背景像の歪みを抑制し、急激に光量を変化させることがないため、透明性を向上させる効果がある。その分布の中心値のサイズは、１μｍ〜０．０５μｍであるとよく、０．８μｍ〜０．１５μｍであることが好ましい。光散乱材料が微粒子である場合には、そのサイズを制御することでも、前記光の強度を調整することができる。
【００３１】
光吸収材料としては、カーボンブラックやチタンブラック等を用いることができる。光散乱部２０に含まれる光吸収材料の濃度は、０．０１ｖｏｌ％以上、１０ｖｏｌ％以下であることが好ましく、０．１ｖｏｌ％以上、３ｖｏｌ％以下であることがより好ましい。また、光散乱部２０は、最大の高さにおける光学濃度（ＯＤ値）が０．０５〜２であると好ましく、０．１〜１の範囲であるとより好ましい。また、特に、外光がある場合の視認性は、光散乱部２０における吸収が５％以上であると好ましく、１０％以上であるとより好ましい。なお、光散乱部２０に光吸収材料を含めることにより、映像投影窓１００内を不要な迷光として伝搬する光の一部を吸収することができ、散乱される光が減少する。そのため、映像投影窓１００において白濁して見える現象を抑制し、投影した映像のコントラストの向上による視認性の向上や、背景においてもコントラストが向上した映像を視認することができるようになり、透明感を向上させることができる。特に、外光によって１００ルクス以上の環境が、観察者の視線の中に存在する場合には、上記の効果を得られやすい。
【００３２】
また、光散乱部２０における光散乱材料と光吸収材料の含有量を上記範囲で調整することにより、後方散乱光の強度と前方散乱光の強度を調整することもできる。
【００３３】
透明層３０は、透明基板１０と積層されていてもよい。透明基板１０は、ガラスまたは透明樹脂であってよく、透明樹脂であることが好ましい。透明基板１０を構成するガラスとしては、ソーダライムガラス、無アルカリガラスが好ましい。耐久性を向上させるため、化学強化、ハードコーティング等が行われたものであってよい。透明基板１０を構成する透明樹脂は、アクリル樹脂、エポキシ樹脂等の光硬化樹脂、熱硬化樹脂、熱可塑性樹脂等を用いることができる。透明基板１０を構成する透明樹脂は、透明層３０を構成する透明樹脂と同一であることが好ましい。
【００３４】
透明基板１０の厚みは、０．０５ｍｍ〜１０ｍｍが好ましく、０．１ｍｍ〜５ｍｍがより好ましい。
【００３５】
本実施の形態における映像投影構造体においては、透明層３０の屈折率と光散乱部２０の屈折率との差は、０．０１以下が好ましく、０．００５以下がより好ましく、０．００１以下がさらに好ましい。透明層３０の屈折率と光散乱部２０の屈折率との差が大きいと、映像投影窓を透過して見える像が多重に見えるからである。虹ムラや背景のスプリットを抑制するために、屈折率と透過率の周期的な変調が起きないようにする、起きたとしても許容値の範囲内にするためには、透明層３０と光散乱部２０は同じ屈折率であることが好ましい。
【００３６】
また、透明基板１０の屈折率と透明層３０の屈折率もできるだけ近いものであることが好ましい。また、透明基板１０の屈折率と光散乱部２０の屈折率との差は、０．１以下が好ましく、０．０５以下がより好ましく、０．０１以下がさらに好ましく、０．００１以下が特に好ましい。なお、後述するが、映像投影構造体の製造過程において、透明基板１０は、光散乱部２０が硬化した際に重合収縮によって周期的な凹凸が発生してしまうため、それを同じ屈折率の部材で埋め込むことを目的とした部材であってよい。また、重合収縮は、１０％程度である場合が多く、そのため、屈折率のずれる影響度としては、透明基板１０と光散乱部２０の差に対し、透明基板１０と透明層３０の差は、１０倍程度の範囲内であればよい。
【００３７】
本実施の形態における映像投影窓は、図２に示されるように、透明基板１０の上に形成された透明層３０の内部に、光散乱微粒子１２０を分散させた平坦な形状を持つ散乱材料層であってもよい。光散乱微粒子１２０は、上述した酸化チタン、酸化ジルコニウム、酸化アルミニウム等の高屈折率材料の微粒子や、ポーラスシリカ、中空シリカ等の低屈折率材料の微粒子であってもよい。また、微粒子のサイズは、その分布の中心値が散乱する光の波長と同程度かやや小さいと、前方に散乱される確率が大きくなることと入射した光を屈折させずに散乱させる機能が強くなるため、背景像の歪みを抑制し、急激に光量を変化させることがないため、透明性を向上させる効果があり好ましく、光散乱微粒子１２０は、光散乱微粒子における粒径の平均値が２５ｎｍ以上、１０００ｎｍ以下であることが好ましく、５０ｎｍ以上、１０００ｎｍ以下であることがより好ましく、更には、１００ｎｍ以上、８００ｎｍ以下であることがより好ましい。光散乱微粒子１２０の平均粒径が前記範囲であると、後方散乱光の強度を前方散乱光の強度より低く調整することができる。なお、平坦な形状を持つ散乱材料層は、光散乱微粒子を含まない、光散乱材料にて構成されていてもよい。散乱材料層が、前記光散乱微粒子を含まない光散乱材料で構成される場合、２種の屈折率の材料を凹凸界面を持って接するような構成とすることで、後方散乱光の強度を前方散乱光の強度より低く調整することができる。
【００３８】
また、映像投影窓は、背景を視認できることが目的であるため、周辺に外光が存在することが使用する前提となる。そこでは外光が映像投影窓に入射することによって伝搬、散乱されることにより、映像投影窓から放出され、投影される映像や背景のコントラストを低下させるという現象を引き起こす。そこで、図２に示す構造の場合、平坦な形状を持つ散乱材料層や透明層３０に光吸収材料を含有させることにより、外光が不要な部位から放出され、映像や背景のコントラストを低下させる現象を抑制し、良好な視認性を維持することができる。また、光吸収材料としては、カーボンブラックやチタンブラック等を用いることができる。平坦な形状を持つ散乱材料層や透明層３０に含まれる光吸収材料の濃度は、０．０１ｖｏｌ％以上、５ｖｏｌ％以下であることが好ましく、更には、０．１ｖｏｌ％以上、３ｖｏｌ％以下であることがより好ましい。吸収の量は、垂直に入射した光に対して、０．５％以上あると良く、５％以上あると好ましく、１０％以上あるとさらに好ましい。また、吸収は、９０％以下とすることで、投影された映像光の光量を適切に利用することができるためよく、７５％以下であると好ましく、５０％以下であるとさらに好ましい。
【００３９】
映像投影窓１００は、下記の構成を透明基板上に形成したものであってもよい。体積ホログラムによって、透過、偏向、拡散されるものであってもよい。キノフォーム型ホログラム、その他凹凸表面を形成した構成によって、偏向、散乱、拡散されるものであってもよい。
【００４０】
なお、本実施の形態における映像投影窓１００は、透過型の映像投影窓である。即ち、図３に示されるように、投影機１１０から映像投影窓１００に映像を投影し、映像投影窓１００において透過して見える映像を投影機１１０が設置されている側とは反対側にいる観察者が見るためのものである。
【００４１】
次に、本実施の形態における映像投影窓の製造方法について説明する。具体的には、本実施の形態における映像投影窓の一種である図４に示される構造の映像投影窓の製造方法について説明する。
【００４２】
図４に示される構造の映像投影窓は、合わせガラス化されているものであり、図１に示される構造の映像透明窓における透明層３０の上に、透明樹脂フィルム４０が張り付けられており、透明樹脂フィルム４０には、接着層５１により第１のガラス基板６１が張り付けられており、透明基板１０には接着層５２により第２のガラス基板６２が張り付けられている構造のものである。
【００４３】
図４に示される本実施の形態における映像投影窓の製造方法について、図５及び図６に基づき説明する。
【００４４】
最初に、図５（ａ）に示すように、透明樹脂フィルム４０の上に、透明層３０を形成する。具体的には、透明樹脂フィルム４０の表面に、スピンコート、ダイコート、インクジェット塗布、スプレーコート等によりにより光硬化性樹脂を塗布し、塗布された光硬化性樹脂の上に、成形型９０を押しつけ、紫外線を照射することにより、光硬化性樹脂を硬化させて透明樹脂層である透明層３０を形成する。この後、成形型９０は、透明層３０より剥がす。これにより、表面に光散乱部２０の形状に対応した形状の溝３０ａを有する透明層３０が形成される。なお、成形型９０は樹脂モールドにより形成されていてよく、後に形成される光散乱部２０の形状に対応した形状の突起部９０ａが設けられている。成形型９０は、突起部９０ａが設けられている面が塗布された光硬化性樹脂の上となるようにして押しつけて、突起部９０ａの形状に対応した溝３０ａが透明層３０の表面に形成されるようにする。なお、透明層３０は、熱硬化性樹脂により形成してもよい。
【００４５】
これにより、透明層３０の表面に、ルーバー構造である光散乱部２０を形成するための溝３０ａを形成することができる。
【００４６】
なお、溝３０ａのピッチは、視認できない程度に小さいとよく、２５０μｍ以下であると好ましく、１００μｍ以下であるとより好ましい。また、作製する際の観点からは、ある程度大きいと作製しやすく、具体的には、１０μｍ以上であるとよい。溝３０ａの幅は、透過率や背景の視認性を向上させる目的から、細い方が好ましく、ピッチの７０％以下であるとよく、５０％以下であると好ましい。作製する際の観点からは、ピッチの１０％以上であると良く、２５％以上であると好ましい。深さに関しては、溝３０ａの幅に対して、アスペクト比が高い方がよく、１以上となるとよく、１．５以上であると好ましく、２以上であるとより好ましい。長さに関しては、作製する際の観点からは、１次元の溝構造となるように、溝方向にフィルムと同程度に長いと低コストに向くため好ましい。また、溝３０ａの幅と長さが同程度のピラー構造にするとスクリーンに投影するプロジェクターがスクリーンに近い場合においても、投影角度依存性が発生しづらく好ましい。
【００４７】
次に、図５（ｂ）に示すように、透明層３０の溝３０ａに、光散乱部２０を形成する。具体的には、例えば、透明層３０の溝３０ａに、光散乱部２０を形成するための光硬化性樹脂を含むペーストを供給し、余剰分をドクターブレードでかき取る。これにより、透明層３０の溝３０ａに、ペーストを埋め込む。この後、紫外線を照射し、ペーストを硬化させることにより、透明層３０の溝３０ａに、光散乱部２０を形成する。このようにして、ルーバー構造の光散乱部２０を形成する。なお、光散乱部２０は、熱硬化性樹脂を用いて形成してもよい。
【００４８】
本実施の形態においては、光散乱部２０を形成するためのペーストは、透明層３０を形成する際に用いた光硬化性樹脂に、光拡散材料を所望の濃度となるように混合することにより形成されている。
【００４９】
次に、図５（ｃ）に示すように、透明層３０及び光散乱部２０の上に、透明基板１０を形成する光硬化性樹脂を塗布する。これにより、光散乱部２０を形成する際に凹凸が生じている場合に表面を平坦化させることができる。具体的には、透明層３０及び光散乱部２０の上に、透明層３０を形成する際に用いた光硬化性樹脂を塗布した後、塗布された光硬化性樹脂の上に透明基板（不図示）を載置して、紫外線を照射後、透明基板を剥離する。これにより、透明層３０及び光散乱部２０の上に、透明基板１０を形成する。なお、透明基板１０は透明層３０と同一の材料により形成されることが好ましい。
【００５０】
次に、図６に示されるように、映像投影窓を合わせガラス化する。具体的には、第１のガラス基板６１及び第２のガラス基板６２と、接着層５１及び５２となるＰＶＢ（Poly  vinyl  butyral）フィルムを準備する。この後、透明樹脂フィルム４０の上に、接着層５１となるＰＶＢフィルム、第１のガラス基板６１を順に積層し、透明基板１０の上に、接着層５２となるＰＶＢフィルム、第２のガラス基板６２を順に積層する。この後、真空加熱圧着を行うことで光散乱ルーバーを内部に有する合わせガラスとなる図５に示される構造の映像投影窓を作製することができる。
【００５１】
なお、接着層５１及び５２は、第１のガラス基板６１及び第２のガラス基板６２を接着するためのものであり、例えば、熱可塑性樹脂を主成分とする熱可塑性樹脂組成物からなるものである。接着層５１及び５２の厚さは必ずしも限定されるものではないものの、例えば、０．０２５〜１．０ｍｍが好ましく、０．０５〜０．５ｍｍがより好ましい。
【００５２】
接着層５１及び５２に用いられる熱可塑性樹脂としては、従来からこの種の用途に用いられている熱可塑性樹脂が挙げられる。例えば、可塑化ポリビニルアセタール系樹脂、可塑化ポリ塩化ビニル系樹脂、飽和ポリエステル系樹脂、可塑化飽和ポリエステル系樹脂、ポリウレタン系樹脂、可塑化ポリウレタン系樹脂、エチレン−酢酸ビニル共重合体系樹脂、エチレン−エチルアクリレート共重合体系樹脂等が挙げられる。
【００５３】
図２の構成は、透明基板１０の上に、光散乱微粒子１２０と光硬化樹脂を含むペーストを、光散乱部２０を形成するためのペーストと同様の手法にて作成し、ドクターブレードにて塗布し、紫外線を照射し、ペーストを硬化させることにより、透明層３０を得ることができる。
【００５４】
次に、本実施の形態における映像投影構造体の用途について説明する。
建物等の構造物における窓等として、以下の用途が挙げられる。
・居住空間のインテリアやＣＭ、教育用の映像の表示
・ビル内部から投影する方式による広告の表示
・カーディーラーでの情報や広告等の表示
・ビルの三角小窓や歯目殺しの窓への広告や映画、外装の意匠性の変更、特に、窓上部への表示
・スーパーマーケット、リテイルや公共の建物のガラスドアとして用いて広告表示、情報通知、イベント等の用途
・温室用（グリーンハウス）等での構造材として生育情報等の表示
・壁紙のパターンを変えられるガラスウォールとしての用途
・スタジアム・スタジオの背面ボード
・ホテルなどのバスルームのパーテーション
・適当な映像、光を投影、非投影して、スイッチング可能なプライバシースクリーンとしての用途。特に、会議室、病院、銀行、レストラン、公共施設において、光を非投影時に、クリアに向こうが見えるため、プライバシーフィルターを未使用時に警備の際のセキュリティを向上させることができる。
・空港、駅、病院、学校における、文字、標識、画像、動画の表示
・寺社、仏閣、神社、教会等の宗教施設における、地域や観光の情報の表示
・商業施設における空間演出
・プロジェクションマッピング
・スタジアムにおける、文字、標識、画像、動画の表示
・キッチンでの情報や個人向けの映像投影用途
・ホワイトボードとして、書き込みや表示が可能な部材として学校やミーティングルームで用いる。また、ユーザーインターフェースと共に用いる。
・断熱ガラスのペアガラスに用いて、スーパーやコンビニの冷蔵庫のドア。
【００５５】
テーブルトップ、ケーシング等における用途として、以下の用途が挙げられる。
・レストランのテーブルトップ
・すし屋のカウンター
・机（デスクトップ）、キッチンカウンター
・卓上のパーテーション
・デパート地下のショーケース
・ブティックのショーケース・更衣室
・自動販売機
・パチンコ屋のパーテーション・パチンコ台の前面ガラス。パチンコをしているときは、透明なので普通にそのまま打てる。台が空いて座っている人がいないときは、前面のガラス前面にお店の宣伝に用いる。
【００５６】
また、車両における用途として、以下の用途が挙げられる。
鉄道車両においては、
・運転席の背面の窓ガラス（地下運転時の車内照明の映り込み防止）
・鉄道用側窓ガラスへの情報表示
・広告中吊り
・新幹線のパーテーション部分
・リニアモーターカーの窓ガラス
・電車用の窓へスクリーン機能を付与する。特に、日没後等に利用すると視認性が上がり良い。
自動車等においては、
・フロントガラスのシェード部分への表示
・自動車用フロントガラスの下部への情報表示
・タクシー・リムジンの車内パーテーションへの情報、映像表示バスの車内広告（ドライバーの背面）
・自動車用サンバイザー
・ミニバン、ＳＵＶにおいて、車内パーテーションとしてＴＶやＤＶＤの映像の表示
・側面のドアを開けたときにドアガラスに『注意！』等が表示される使い方。
・リアガラスに搭載し、バックライト・ＨＭＳＬ、後方への情報表示、バス等の行き先表示
・メーター周囲
・ドアガラス用スクリーン
また。反射光、透過光の拡散機能を利用するものとして、防眩ガラス、防眩ミラーが挙げられる。さらに、自動車のヘッドアップディスプレイとしても映像を投影するスクリーンとしても両方の使い方ができる。
【００５７】
また、床、階段のステップ等に用いて意匠性を向上したり、『足元注意』などの表示をされる使い方が挙げられる。
【００５８】
また、その他、特殊用途として、信号機カバーガラス（種々の信号表示の統合）等が挙げられる。
【実施例】
【００５９】
以下、本発明の実施例について具体的に説明するが、本発明はこれらの実施例に限定されるものではない。【００６０】
（実施例１）
透明樹脂フィルム４０として、透明な厚さ５０μｍのポリエチレンテレフタレート（ＰＥＴ）フィルム（屈折率：１．５８）を用意した。なお、屈折率は、ナトリウムランプのｄ線（波長５８９ｎｍ）を用いて室温で測定したときの値である。紫外線硬化性樹脂としては、ヒタロイド７９８１（日立化成株式会社製、比重１．１）を用意した。透明樹脂フィルム４０の表面に、スピンコートにより紫外線硬化性樹脂を塗布した。
【００６１】
平坦面に複数の突起部９０ａがストライプ状に並んでいる成形型９０を用意した。塗布された紫外線硬化性樹脂の上に、２５℃の温度、０．５ＭＰａのゲージ圧で、成形型９０を押しつけた。紫外線を照射することにより、光硬化性樹脂を硬化させて透明層３０を形成した。この後、成形型９０は、透明層３０より剥がした。【００６２】
これにより、１００ｍｍ×１００ｍｍの領域の透明層３０の表面に、溝３０ａのピッチが８０μｍ、溝３０ａの幅が４０μｍ、溝３０ａの深さが８０μｍ、溝３０ａの長さが１００ｍｍ、断面形状が三角形の溝３０ａが形成された。これによりルーバー構造となる光散乱部２０を形成するための溝３０ａを形成することができた。【００６３】
光散乱部２０を形成するためのペーストとして、透明層３０を形成する際に用いた紫外線硬化性樹脂に、光散乱材料として酸化チタン微粒子（平均粒径０．２μｍ、比重４．２）を０．１ｖｏｌ％となるように混合したものを用意した。透明層３０の溝３０ａに、前記ペーストを供給し、余剰分をドクターブレードでかき取った。この後、紫外線を照射し、ペーストを硬化させることにより、透明層３０の溝３０ａに、光散乱部２０を形成した。【００６４】
次に、透明層３０及び光散乱部２０の上に、透明層３０を形成する際に用いた紫外線硬化性樹脂を塗布した後、紫外線硬化性樹脂の上に透明基板を載置して、紫外線を照射後、透明基板を剥離する。これにより、透明層３０及び光散乱部２０の上に、透明基板１０が形成された、映像投影構造体を作製した。【００６５】
（実施例２）
図２と同等の構成の映像投影構造体を作成した。平坦な形状を持つ散乱材料層は、透明層３０に光散乱微粒子１２０を混合した構成であり、実施例１の光散乱部２０と同様の材料を、透明基板１０上に、厚み２０μｍにて塗布することで形成した。【００６６】
（実施例３）
実施例１と同様の手法により、映像投影構造体を製造した。ただし、光散乱部２０に、１ｖｏｌ％のカーボンブラックを含有させた。【００６７】
（実施例４）
実施例１と同様の手法により、映像投影構造体を製造した。ただし、光散乱部２０に、５ｖｏｌ％のカーボンブラックを含有させた。【００６８】
（実施例５）
実施例２と同様の手法により、映像投影構造体を製造した。ただし、平坦な形状を持つ散乱材料層は、実施例４の光散乱部２０と同様の材料を、透明基板１０上に、厚み２０μｍにて塗布することで形成した。【００６９】
（実施例６、７）
実施例２より、さらに、光散乱微粒子の濃度や厚みを増したところ、前方ヘイズが実施例６では、２３．６、実施例７では３０．２となった。【００７０】
（比較例１）
厚さ３ｍｍのソーダライムガラス基板を用意した。【００７１】
（比較例２）
実施例１と同等の構成ながら、後方ヘイズが大きくなるように、光散乱部２０の散乱微粒子の種類や濃度を調整した。【００７２】
（比較例３）
実施例２と同等の構成ながら、ヘイズ８５．０となるように、光散乱部２０の散乱微粒子の種類や濃度を調整した。【００７３】
上記の実施例および比較例で得られた映像投影構造体について、表１に示した光学特性を測定、評価した。結果を表１および表２に示す。【００７４】
【表１】
2015186630.tif 000003
【００７５】
【表２】
2015186630.tif 000004
【００７６】
なお、表１における「前方ヘイズ」とは、透過光のうち、入射光から２．５°以上それた透過光を百分率で表したものである。「後方ヘイズ」とは、反射光のうち、正反射光から２．５°以上それた反射光を百分率で表したものである。「４５°入射の後方散乱／４５°入射の前方散乱」とは、映像投影窓１００の表面に対し４５°の角度で光を入射させた場合における前方散乱光に対する後方散乱光の比である。具体的には、４５°入射の後方散乱光とは、図７（ａ）に示されるように、映像投影窓１００の表面に対し４５°の角度で光を入射させた際に、映像投影窓１００において反射し後方かつ映像投影窓１００の法線方向に散乱される散乱光である。４５°入射の前方散乱光とは、図７（ｂ）に示されるように、映像投影窓１００の表面に対し４５°の角度で光を入射させた際に、映像投影窓１００を透過し前方かつ映像投影窓１００の法線方向に散乱される散乱光である。ヘイズはヘーズメーター（スガ試験機社製、型番ＨＧＭ−３Ｋ）により測定した。【００７７】
「背景視認性」とは、映像投影窓を透過して見える景色等の視認性を意味する。０：遠方まで良好、１：近距離までは良好、２：背景認識が可能なレベル、３：不可、として評価した。【００７８】
「背景コントラスト」は以下の方法で求めた。輝度計、白色のスクリーン、黒色のスクリーン、および映像投影窓を準備する。輝度計と白色スクリーンとを約１ｍの間隔で配置し、輝度計と白色スクリーンとの間に白色スクリーンと平行となるように映像投影窓を配置した。輝度計と白色スクリーンとの間の任意の位置において映像投影窓と平行方向の光量が２２０ルクス、映像投影窓と垂直方向の光量が１３０ルクスとなるように、光量を調整し、輝度計にて映像投影窓の主面に垂直方向の輝度を測定した。次いで、白色スクリーンを黒色スクリーンに変更し、輝度計にて同様に輝度を測定した。黒色スクリーンは黒のフェルトを用い、また、黒フェルトへ周辺光が進入しないように黒フェルトの周囲をフードで覆った。映像投影窓がない時の輝度をバックグラウンドとした。白色スクリーン時の輝度を黒色スクリーン時の輝度で除し、背景コントラストとした。【００７９】
本発明の実施に係る映像投影窓であれば、背景コントラストが高く視認性が良好であった。【００８０】
「映像視認性」とは、映像投影窓に投影機により映像を投影した際に、映像投影窓において透過されて見ることのできる映像の視認性を意味する。０：良好、１：周囲が暗い場合は良好、２：大まかな認識が可能なレベル、３：不可、として評価した。【００８１】
以上、本発明の実施に係る形態について説明したが、上記内容は、発明の内容を限定するものではない。【００８２】
本国際出願は、２０１４年６月２日に出願された日本国特許出願２０１４−１１３８４５号に基づく優先権を主張するものであり、日本国特許出願２０１４−１１３８４５号の全内容を本国際出願に援用する。
【符号の説明】
【００８３】
１０        透明基板
２０        光散乱部
３０        透明層
３０ａ      溝
４０        透明樹脂フィルム
５１        接着層
５２        接着層
６１        第１のガラス基板
６２        第２のガラス基板
９０        成形型
９０ａ      突起部
１００      映像投影窓
１１０      投影機
【図１】
2015186630.tif 000005
【図２】
2015186630.tif 000006
【図３】
2015186630.tif 000007
【図４】
2015186630.tif 000008
【図５】
2015186630.tif 000009
【図６】
2015186630.tif 000010
【図７】
2015186630.tif 000011
【国際調査報告】
2015186630.tif 000012
2015186630.tif 000013
2015186630.tif 000014
2015186630.tif 000015